ТЕМНОЕ ТОНИРОВАННОЕ СТЕКЛО

1. Стекло, содержащее:
основу из известково-натриевого стекла и
краситель, который придает стеклу коэффициент прохождения солнечного излучения, равный или меньший 30%, при толщине стекла в диапазоне от 3,6 до 4,1 мм, причем коэффициент прохождения солнечного излучения рассчитывают в соответствии с ISO 13837.
2. Стекло по п.1, которое имеет первую основную поверхность и противоположную вторую основную поверхность, и первый набор свойств стекла и значения, приписанные первому набору свойств, для определения коэффициента прохождения солнечного излучения для стекла в соответствии с ISO 13837 включают:
коэффициент излучения первой поверхности
0,837
коэффициент излучения второй поверхности
0,837
скорость ветра
4 метра в секунду
коэффициент теплоотдачи для первой поверхности
21 Ватт/квадратный метр-Кельвин
коэффициент теплоотдачи для второй поверхности
8 Ватт/квадратный метр-Кельвин
толщина стекла
3,6-4,1 мм,
и второй набор свойств стекла для определения коэффициента прохождения солнечного излучения для стекла в соответствии с ISO 13837 включает:
совокупное пропускание солнечной энергии («TSET»);
совокупное отражение солнечной энергии («TSER») и
совокупное поглощение солнечной энергии («TSEA»),
где значения TSET, TSER и TSEA определяют при толщине стекла в диапазоне 3,6-4,1 мм.
3. Стекло по п.2, которое представляет собой окно для наземного, воздушного, космического, водного и подводного транспортного средства; окно для помещений жилого или коммерческого назначения или окно для дверей помещений жилого и коммерческого назначения, дверец печи и смотровых дверей холодильников.
4. Стекло по п.3, в котором окно представляет собой окно для крыши транспортного средства, а стекло подвергнуто закаливанию или термическому упрочнению.
5. Стекло по п.1, которое характеризуется пропусканием видимого излучения [наблюдатель при 2°] («Lta») (источник света A по С.I.Е.), большим, чем 0% и равным или меньшим 15%, при толщине стекла 3,9 мм и в диапазоне длин волн от более, чем 380 нм до менее, чем 780 нм.
6. Стекло по п.5, в котором пропускание видимого света находится в диапазоне от более, чем 0% до 10%.
7. Стекло по п.6, в котором пропускание видимого света находится в диапазоне от более, чем 0% до 3%.
8. Стекло по п.2, в котором основа из известково-натриевого стекла включает:
SiO<sub>2</sub>
66-75 мас.%
Na<sub>2</sub>O
10-20 мас.%
CaO
5-15 мас.%
MgO
0-5 мас.%
Al<sub>2</sub>O<sub>3</sub>
0-5 мас.%
K<sub>2</sub>O
0-3 мас.%
BaO
0-1 мас.%
9. Стекло по п.2, в котором краситель включает:
совокупное железо в виде Fe<sub>2</sub>O<sub>3</sub>
по меньшей мере 0,950 мас.%
FeO
по меньшей мере 0,50 мас.%
CoO
более чем 0,030 мас.%
окислительно-восстановительное соотношение
по меньшей мере 0,50
10. Стекло по п.2, которое характеризуется значением TSET, большим, чем 0% и равным или меньшим 5%, значением TSER, большим, чем 3% и равным или меньшим 7%, и значением TSEA, большим, чем 90% и равным или меньшим 97%, и выбранные значения из TSET, TSER и TSEA измерены по всему диапазону длин волн от 300 до 2500 нм при толщине стекла 3,9 мм.
11. Стекло по п.10, которое характеризуется значением TSET, большим, чем 1% и равным или меньшим 5%, значением TSER, большим, чем 3% и равным или меньшим 5%, и значением TSEA, большим, чем 92% и равным или меньшим 95%.
12. Стекло по п.10,
которое представляет собой окно для крыши транспортного средства,
причем стекло характеризуется пропусканием видимого света [наблюдатель при 2°] («Lta») (источник света A по C.I.E.), большим, чем 0% и равным или меньшим 15%, при толщине стекла 3,9 мм и в диапазоне длин волн от более, чем 380 нм до менее, чем 780 нм,
при этом основа из известково-натриевого стекла включает:
SiO<sub>2</sub>
66-75 мас.%
Na<sub>2</sub>O
10-20 мас.%
CaO
5-15 мас.%
MgO
0-5 мас.%
Al<sub>2</sub>O<sub>3</sub>
0-5 мас.%
K<sub>2</sub>O
0-3 мас.%
BaO
0-1 мас.%,
при этом краситель включает:
совокупное железо в виде Fe<sub>2</sub>O<sub>3</sub>
по меньшей мере 0,950 мас.%
FeO
по меньшей мере 0,50 мас.%
CoO
более чем 0,030 мас.%
окислительно-восстановительное соотношение
по меньшей мере 0,50
13. Стекло по п.10, где значения TSET и TSER измерены по всему диапазону длин волн от 300 до 2500 нм при толщине стекла 3,9 мм, а значение TSEA определяют в результате вычитания измеренных значений TSET и TSER из 100%.
14. Стекло по п.2, в котором краситель включает:
совокупное железо в виде Fe<sub>2</sub>O<sub>3</sub>
от 0,900 до 1,3 мас.%
FeO
от 0,50 до 0,900 мас.%
CoO
более чем 0,030 мас.%
окислительно-восстановительное соотношение
от по меньшей мере 0,50 до 0,850
3
15. Стекло по п.13, содержащее серу при выражении в виде SO в диапазоне от 0,04 до 0,10 мас.%.
16. Стекло по п.1, толщина которого составляет 3,6 мм.
17. Стекло по п.1, толщина которого составляет 4,1 мм.
18. Стекло по п.1, толщина которого составляет 3,9 мм.
19. Стекло по п.2, в котором толщина для первого набора свойств и толщина для второго набора свойств составляет 3,9 мм.